(57)【特許請求の範囲】
【請求項１】
針葉樹単板を複数枚クロス積層してなる針葉樹合板の表面に表面平滑材を積層してなる複合板であって、針葉樹合板を構成する針葉樹単板が第１の針葉樹単板と第２の針葉樹単板との２種類よりなり、２種類の針葉樹単板のうち第１の針葉樹単板が第２の針葉樹単板よりも辺材比率が高く且つ比重が低い針葉樹単板であると共に第２の針葉樹単板が第１の針葉樹単板よりも心材比率が高く且つ比重が高い針葉樹単板であり、複合板の側端面部に雄実を形成し、該雄実表面に第１の針葉樹単板を位置させてあることを特徴とする建築材。
【請求項２】
表面平滑材の表面に表面化粧単板を積層して成ることを特徴とする請求項１記載の建築材。
【発明の詳細な説明】
【０００１】
【発明の属する技術分野】
本発明は、針葉樹合板を用いた建築材に関するものである。
【０００２】
【従来の技術】
従来から広葉樹であるラワン合板を用いた建築材が知られている。このラワン合板は無節で製品が綺麗であるという特徴を有しているが、ラワン合板を得るためのラワンは乱伐採のため急激に減少している。このラワンの乱伐採により熱帯雨林が減少して地球環境の悪化の原因になっていると言われており、現在ではラワン材の資源保護や地球環境保護のため合板用の原木をラワン以外のものに求める必要に迫られている。
【０００３】
そこで、資源保護や地球環境保護という観点から継続的に再生利用可能な樹種を選定する必要がある。この再生利用可能な樹種としては植林により再生される樹種が望ましく、植林されている樹種としては針葉樹が主体であり、また、針葉樹はラワンほど乱伐採されておらず、資源として利用可能である。
【０００４】
ところが、針葉樹は広葉樹に比べて春材と秋材との材密度の差が大きく、表面の縞模様及び春材部分と秋材部分との凹凸が目立ち、表面化粧単板を貼った際に上記縞模様が影響を与えるとともに縞模様の凹凸も影響するという問題がある。
【０００５】
また、針葉樹は上記のように春材と秋材との材密度の差が大きく、このため強度的に不安定であるが、針葉樹の中でも比重が大で強度が強い樹種の原木より形成した針葉樹単板のみで針葉樹合板を形成した場合、強度は強いが重量が重くなりすぎて取扱にくく、また、概して比重が大で強度が強い針葉樹は例えばラーチ（カラマツ）のように心材の比率が高く、心材は辺材が変化したもので細胞が死んだものであり、このため、節が抜け節となり、このため、雄実を形成した場合には抜け節が見えてしまって外観が悪くなり、商品価値が低下するという問題がある。
【０００６】
【発明が解決しようとする課題】
本発明は上記の点に鑑みてなされたものであり、従来合板として利用されていない針葉樹単板を有効利用でき、しかも、針葉樹単板を使用したにもかかわらず、強度が強く且つ重量が重くて取扱やすく、また表面に針葉樹の特性である縞模様や凹凸が現れず、更に、雄実を形成しても表面に抜け節等が現れない建築材を提供することを課題とするものである。
【０００７】
【課題を解決するための手段】
上記課題を解決するために本発明に係る建築材は、針葉樹単板１を複数枚クロス積層してなる針葉樹合板２の表面に表面平滑材３を積層してなる複合板４であって、針葉樹合板２を構成する針葉樹単板１が第１の針葉樹単板１ａと第２の針葉樹単板１ｂとの２種類よりなり、２種類の針葉樹単板１ａ、１ｂのうち第１の針葉樹単板１ａが第２の針葉樹単板１ｂよりも辺材比率が高く且つ比重が低い針葉樹単板であると共に第２の針葉樹単板１ｂが第１の針葉樹単板１ａよりも心材比率が高く且つ比重が高い針葉樹単板であり、複合板４の側端面部に雄実５を形成し、該雄実５表面に第１の針葉樹単板１ａを位置させあることを特徴とするものである。このような構成とすることで、心材比率が高く且つ比重が高い第２の針葉樹単板１ｂのみを積層すると重量が重くなりすぎるが、辺材比率が高く且つ比重が低い第１の針葉樹単板１ａを上記第２の針葉樹単板１ｂと交互に積層することで、全体を軽量化し、且つ強度を確保できるものであり、また、第２の針葉樹単板１ｂは心材比率が高いため抜け節が発生しやすいが、辺材比率の高い抜け節の少ない第１の針葉樹単板１ａと交互に積層することで、抜け節があっても隠すことができるものである。しかも、針葉樹単板１を積層した針葉樹合板２は表面に縞模様及び凹凸が生じるが、針葉樹合板２の表面に表面平滑材３を積層することで、針葉樹合板２の表面の縞模様及び凹凸が影響しないようにできるものである。
【０００８】
また、複合板４の側端面部に雄実５を形成し、該雄実５表面に第１の針葉樹単板１ａを位置させている。このような構成とすることで、雄実５を形成しても、雄実５の表面に抜け節が露出しないものである。
【０００９】
また、表面平滑材３の表面に表面化粧単板６を積層している。このような構成とすることで、表面化粧単板６により建築材としての表面化粧を行うことができ、しかも、合板として針葉樹合板２を利用したものであるにもかかわらず、表面平滑材３により針葉樹合板２の表面の縞模様及び凹凸が表面化粧単板６側に影響しないようにできるものである。
【００１０】
【発明の実施の形態】
以下、本発明を添付図面に示す実施形態に基づいて説明する。
【００１１】
本発明においては合板として針葉樹単板１を複数枚クロス積層して構成した針葉樹合板２を用いており、この針葉樹合板２の表面に表面平滑材３を積層して複合板４を構成してある。
【００１２】
上記針葉樹合板２を構成する針葉樹単板１は第１の針葉樹単板１ａと第２の針葉樹単板１ｂとの２種類よりなっている。この２種類の針葉樹単板１ａ、１ｂのうち第１の針葉樹単板１ａは第２の針葉樹単板１ｂよりも辺材比率が高く且つ比重が低い針葉樹単板であり、第２の針葉樹単板１ｂは第１の針葉樹単板１ａよりも心材比率が高く且つ比重が高い針葉樹単板である。
【００１３】
上記辺材比率が高く且つ比重が低い針葉樹単板である第１の針葉樹単板１ａとしては例えば、ラジアタパイン（ラジアタマツ）が挙げられる。また、心材比率が高く且つ比重が高い針葉樹単板である第２の針葉樹単板１ｂとしては例えば、ラーチ（カラマツ）が挙げられる。ちなみにラジアタパインは密度０．４９、ラーチは密度０．５３である。
【００１４】
ここで、上記心材比率が高く且つ比重が高い第２の針葉樹単板１ｂであるラーチのみを複数枚クロス積層して針葉樹合板を形成することが考えられるが、第２の針葉樹単板１ｂであるラーチは比重が高くて強度が大であるが、重量が重くなりすぎ、更に、心材比率が高くて心材は細胞が死んだものであるため節が抜け節となってしまうという問題がある。
【００１５】
また、上記辺材比率が高く且つ比重が低い第１の針葉樹単板１ａであるラジアタパインのみを複数枚クロス積層して針葉樹合板を形成することが考えられるが、第１の針葉樹合板１ａであるラジアタパインは辺材比率が高くて抜け節の発生が非常に少なく、比重が小であるため軽量であるが、強度が不足し、反りやねじれが発生するという問題がある。
【００１６】
そこで、本発明においては、辺材比率が高く且つ比重が低い第１の針葉樹単板１ａであるラジアタパインと、心材比率が高く且つ比重が高い第２の針葉樹単板１ｂであるラーチとを複数枚クロス積層して針葉樹合板２を構成し（例えば、第１の針葉樹単板１ａと第２の針葉樹単板１ｂとは図４に示すような３プライ、または図１に示すような５プライ積層することで針葉樹合板２を構成する）、第２の針葉樹単板１ｂを用いることで針葉樹合板２全体としての強度を確保し、第１の針葉樹単板１ａを用いることで針葉樹合板２全体としての軽量化を図るようになっており、また、抜け節の発生しやすい第２の針葉樹単板１ｂに第１の針葉樹単板１ａを積層することで雄実などの加工時に抜け節が発生しにようにし、また、抜け節が発生しても外から見えないようにできるものである。
【００１７】
針葉樹単板１を積層して形成した針葉樹合板２の表面にはＭＤＦ、ケナフ、ラワン等の単板よりなる表面が平滑な表面平滑材３を積層して複合板４を形成してあるが、このように表面平滑材３を表面に積層することで、表面平滑材３により、針葉樹合板２の問題点である表面の縞模様及び春材部分と秋材部分との凹凸が表面に出ず、表面化粧単板を綺麗に積層できるようにしている。
【００１８】
本発明の複合板４の具体的構成の一例を挙げると、図１に示す実施形態においては、１．２ｍｍ厚のラジアタパインよりなる第１の針葉樹単板１ａと、２．７ｍｍ厚のラーチよりなる第２の針葉樹単板１ｂとを交互に積層して５プライの針葉樹合板２を構成し、この針葉樹合板２の表面に２．７ｍｍ厚のＭＤＦよりなる表面平滑材３を積層して複合板４を形成してある。
【００１９】
上記複合板４は長手方向と平行な一側面部に雄実５を形成し、長手方向と平行な他側面部に雄実５に嵌合する嵌合溝部７が形成してある。ここで、雄実５は図２に示すように第２の針葉樹単板１ｂの少なくとも表面側に第１の針葉樹単板１ａが位置するように形成される。雄実５部分において第２の針葉樹単板１ｂは繊維方向が複合板４の長手方向と直交する方向となっており、雄実５の表面の繊維方向は複合板４の長手方向と平行な方向となっている。
【００２０】
このように、複合板４の側面部に雄実５を形成し、該雄実５表面に第１の針葉樹単板１ａを位置させるので、雄実５を形成する際に雄実５部分における第２の針葉樹単板１ｂで節が飛んで抜け節とならないものであり、また、仮に抜け節が生じていたとしても雄実５の表面に位置する第１の針葉樹単板１ａにより覆い隠されて表面の抜け節が露出しないものである。
【００２１】
上記のような構成の複合板４には図３に示すように、表面平滑材３の表面に表面化粧単板６（例えば０．３ｍｍ）を積層して床材や壁材等の建築材を形成するものである。このように形成した建築材は針葉樹合板２を用いたものであるにもかかわらず、針葉樹合板２の表面に表面平滑材３を積層し、この表面積層材３の表面に表面化粧単板６を積層してあるので、針葉樹合板２の表面の縞模様及び凹凸の影響が表面化粧単板６側に出ないものであり、また、第２の針葉樹単板１ｂによりＪＡＳ強度とねじれ、反りに対する強度を確保すると共に第１の針葉樹単板１ａにより軽量化が図れるものである。また、針葉樹合板２には防虫効果があり、ヒラタキクイムシ等の虫害から製品を守ることができるものである。
【００２２】
ところで、表面化粧単板６は一般的に長手方向が繊維方向となるように積層するものであるが、雄実５表面の第１の針葉樹単板１ａの繊維方向が上記のように長手方向と平行となっていることで、表面側から見た場合に繊維方向が揃って無垢の木材のような外観となって商品価値が高くなり、また雄実５と嵌合溝部７との嵌合部分に目隙が生じても表面化粧単板６の繊維方向と同じ状態の繊維方向が見えて見苦しくないものである。
【００２３】
なお、図４，図５には針葉樹合板２として３プライの例が示してある。また、前述の実施形態においては、複合板４の側面部に雄実５を形成し、該雄実５表面に第１の針葉樹単板１ａを位置させた例を示しているが、図５の実施形態のように、複合板４の側面部に雄実５を形成し、該雄実５表面及び裏面に第１の針葉樹単板１ａを位置させるようにしてもよく、この場合には、雄実５を形成する際に雄実５部分における第２の針葉樹単板１ｂで節が飛んで抜け節とならず、雄実５が綺麗に仕上がるものである。
【００２４】
ところで、少なくとも複合板４の側面部に雄実５を形成し、該雄実５表面に第１の針葉樹単板１ａを位置させることで、雄実５と嵌合溝部７との嵌合部分に目すきが生じてた場合でも、この目すき部分において抜け節が無くて、抜け節が見えることで見苦しくなるという問題が発生しないものである。
【００２５】
【発明の効果】
上記のように本発明の請求項１記載の発明にあっては、針葉樹単板を複数枚クロス積層してなる針葉樹合板の表面に表面平滑材を積層してなる複合板であって、針葉樹合板を構成する針葉樹単板が第１の針葉樹単板と第２の針葉樹単板との２種類よりなり、２種類の針葉樹単板のうち第１の針葉樹単板が第２の針葉樹単板よりも辺材比率が高く且つ比重が低い針葉樹単板であると共に第２の針葉樹単板が第１の針葉樹単板よりも心材比率が高く且つ比重が高い針葉樹単板であり、複合板の側端面部に雄実を形成し、該雄実表面に第１の針葉樹単板を位置させてあるので、心材比率が高く且つ比重が高い第２の針葉樹単板により全体としての強度を確保し、辺材比率が高く且つ比重が低い第１の針葉樹単板により全体を軽量化できるものであり、且つ強度を確保できるものであり、また、第２の針葉樹単板は心材比率が高いため抜け節が発生しやすいが、辺材比率の高い抜け節の少ない第１の針葉樹単板と交互に積層することで、抜け節があっても隠すことができるものであって雄実の外観が良く、また、針葉樹単板を積層した針葉樹合板は表面に縞模様及び凹凸が生じるが、針葉樹合板の表面に表面平滑材を積層することで、針葉樹合板の表面の縞模様及び凹凸が影響しないようにでき、この結果、針葉樹合板のもつ問題点を解決して針葉樹合板を使用して建築材を形成できるものである。
【００２６】
また、請求項１記載の発明にあっては、複合板の側面部に雄実を形成し、該雄実表面に第１の針葉樹単板を位置させてあるので、雄実を形成しても、雄実の表面に抜け節が露出せず、雄実が綺麗に仕上がった建築材を提供できるものである。
【００２７】
また、請求項２記載の発明にあっては、上記請求項１記載の発明の効果に加えて、表面平滑材の表面に表面化粧単板を積層してあるので、表面化粧単板により建築材としての表面化粧を行うことができ、しかも、合板として針葉樹合板を利用したものであるにもかかわらず、表面平滑材により針葉樹合板の表面の縞模様及び凹凸が表面化粧単板側に影響しないようにできて、針葉樹合板を使用したにもかかわらず商品価値の高い建築材を提供できるものである。
【図面の簡単な説明】
【図１】  本発明の複合板の一実施形態の断面図である。
【図２】  同上の複合板に雄実を形成した断面図である。
【図３】  同上の複合板に表面化粧単板を積層した断面図である。
【図４】  本発明の他の実施形態の断面図である。
【図５】  同上の複合板に表面化粧単板を積層した断面図である。
【符号の説明】
１  針葉樹単板
１ａ  第１の針葉樹単板
１ｂ  第２の針葉樹単板
２  針葉樹合板
３  表面平滑材
４  複合板
５  雄実
６  表面化粧単板
【図１】
0003716742.tif 000002
【図２】
0003716742.tif 000003
【図３】
0003716742.tif 000004
【図４】
0003716742.tif 000005
【図５】
0003716742.tif 000006